(57)【要約】【課題】本発明は、燃料油や潤滑油等の有機液体、洗浄液等の接触する用途において、粘着層の耐久性を向上させることによって、粘着層が劣化せず、初期の粘着力を維持する通気フィルタを提供することを目的とする。【解決手段】多孔質膜と、該多孔質膜の外周部表面に粘着層とを備えた粘着層付き通気フィルタであって、前記粘着層がパーフルオロポリエーテル構造を有する化合物を含む組成物から形成されたものであることを特徴とする粘着層付き通気フィルタ。【選択図】図１
2019122890.tif 000002
【特許請求の範囲】
【請求項１】
多孔質膜と、該多孔質膜の外周部表面に粘着層とを備えた粘着層付き通気フィルタであって、前記粘着層がパーフルオロポリエーテル構造を有する化合物を含む組成物から形成されたものであることを特徴とする粘着層付き通気フィルタ。
【請求項２】
前記粘着層が、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      １００質量部、
（Ｂ）１分子中にケイ素原子に結合した水素原子を少なくとも２個有する有機ケイ素化合物      架橋有効量、及び
（Ｃ）ヒドロシリル化反応触媒      触媒量
を含有する架橋性パーフルオロポリエーテル組成物から形成されたものであることを特徴とする請求項１に記載の粘着層付き通気フィルタ。
【請求項３】
前記粘着層が、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      ４０〜８０質量部、
（Ｄ）１分子中に１個のアルケニル基を有し、かつ主鎖中にパーフルオロポリエーテル構造を有する、ポリフルオロモノアルケニル化合物      ２０〜６０質量部（但し、（Ａ）、（Ｄ）成分の合計量を１００質量部とする）、
（Ｂ）１分子中にケイ素原子に結合した水素原子を少なくとも２個有する有機ケイ素化合物        架橋有効量、及び
（Ｃ）ヒドロシリル化反応触媒      触媒量
を含有する架橋性パーフルオロポリエーテル組成物から形成されたものであることを特徴とする請求項１に記載の粘着層付き通気フィルタ。
【発明の詳細な説明】
【技術分野】
【０００１】
本発明は、粘着層付き通気フィルタに関する。
【背景技術】
【０００２】
ヘッドランプ、モーター、圧力センサー、コントロールユニット等の自動車用電装部品、カメラ、スマートホン等の民生用機器、屋外用の照明機器等では、機器筐体に通気孔を設けることが多い。通気孔を設ける目的は、機器の内部と外部とを通気させることにより、機器の作動による機器筐体内の温度上昇に伴う内部圧力の上昇を緩和することにある。
【０００３】
通気孔から水、塵等が機器筐体内に侵入することを防止するため、通気孔には通気フィルタが配置されることがある。上記の通気フィルタは、取り付けが簡便という観点から、粘着テープ等の粘着層を用いて機器筐体に貼り付けられる。上記通気フィルタとしては、ポリオレフィン樹脂又はフッ素樹脂の多孔質膜が用いられる。特に、ポリテトラフルオロエチレン（以下、「ＰＴＦＥ」という）を延伸して微多孔構造を形成した多孔質膜（以下、「ＰＴＦＥ多孔質膜」という）は撥水性に優れた通気フィルタとして知られている。
【０００４】
粘着層はアクリル系又はシリコーン系粘着材を用いた両面粘着テープ、サポートレス粘着材等が使用される（特許文献１）。このような通気フィルタは、使用環境によっては、皮脂、界面活性剤、オイル、燃料等も接触する。特に燃料や潤滑油と接触する場合において、従来のアクリル系又はシリコーン系粘着材を用いた通気フィルタでは、粘着層の耐久性に問題があり、粘着層が剥離したり、膨潤して粘着力が低下し、通気フィルタにかかる差圧に耐えられなくなる等の不具合の生じることがあった。
【先行技術文献】
【特許文献】
【０００５】
【特許文献１】特開２０１７−２３０４５９
【発明の概要】
【発明が解決しようとする課題】
【０００６】
本発明は、燃料油や潤滑油等の有機液体、洗浄液等の接触する用途において、粘着層の耐久性を向上させることによって、粘着層が劣化せず、初期の粘着力を維持する通気フィルタを提供することを目的とする。
【課題を解決するための手段】
【０００７】
上記課題を達成するために、本発明では、多孔質膜と、該多孔質膜の外周部表面に粘着層とを備えた粘着層付き通気フィルタであって、前記粘着層がパーフルオロポリエーテル構造を有する化合物を含む組成物から形成されたものである粘着層付き通気フィルタを提供する。
【０００８】
このような粘着層付き通気フィルタであれば、燃料油や潤滑油等の有機液体、洗浄液等の接触する用途において、粘着層の耐久性を向上させることによって、粘着層が劣化せず、初期の粘着力を維持することができる。
【０００９】
また、前記粘着層が、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      １００質量部、
（Ｂ）１分子中にケイ素原子に結合した水素原子を少なくとも２個有する有機ケイ素化合物      架橋有効量、及び
（Ｃ）ヒドロシリル化反応触媒      触媒量
を含有する架橋性パーフルオロポリエーテル組成物から形成されたものであることが好ましい。
【００１０】
このような粘着層であれば、本発明の効果を十分に発揮することができる。
【００１１】
前記粘着層が、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      ４０〜８０質量部、
（Ｄ）１分子中に１個のアルケニル基を有し、かつ主鎖中にパーフルオロポリエーテル構造を有する、ポリフルオロモノアルケニル化合物      ２０〜６０質量部（但し、（Ａ）、（Ｄ）成分の合計量を１００質量部とする）、
（Ｂ）１分子中にケイ素原子に結合した水素原子を少なくとも２個有する有機ケイ素化合物        架橋有効量、及び
（Ｃ）ヒドロシリル化反応触媒      触媒量
を含有する架橋性パーフルオロポリエーテル組成物から形成されたものであることがさらに好ましい。
【００１２】
このような粘着層であれば、本発明の効果を更に十分に発揮することができる。
【発明の効果】
【００１３】
以上のように、本発明の粘着層付き通気フィルタであれば、パーフルオロポリエーテル構造を有する架橋ポリマーを主剤とする粘着層は、燃料油や潤滑油等の有機液体、洗浄液等の接触する環境であっても、初期の粘着力を維持するため、通気フィルタとしての性能を損なうことなく長期にわたって使用することができる。
【図面の簡単な説明】
【００１４】
【図１】本発明の粘着層付き通気フィルタを正面から見たときの概略図の一例である。
【図２】本発明の粘着層付き通気フィルタを側面から見たときの概略図の一例である。
【発明を実施するための形態】
【００１５】
上述のように、燃料油や潤滑油等の有機液体、洗浄液等の接触する用途において、粘着層の耐久性を向上させることによって、粘着層が劣化せず、初期の粘着力を維持する通気フィルタの開発が求められていた。
【００１６】
本発明者らは、上記課題について鋭意検討を重ねた結果、多孔質膜と、該多孔質膜の外周部表面に粘着層とを備えた粘着層付き通気フィルタであって、粘着層がパーフルオロポリエーテル構造を有する化合物を含むものである粘着層付き通気フィルタであれば、燃料油や潤滑油等の有機液体、洗浄液等の接触する用途において、粘着層の耐久性を向上させることによって、粘着層が劣化せず、初期の粘着力を維持できることを見出し、本発明を完成させた。
【００１７】
即ち、本発明は、多孔質膜と、該多孔質膜の外周部表面に粘着層とを備えた粘着層付き通気フィルタであって、前記粘着層がパーフルオロポリエーテル構造を有する化合物を含む組成物から形成されたものである粘着層付き通気フィルタである。
【００１８】
以下、本発明について詳細に説明するが、本発明はこれらに限定されるものではない。
【００１９】
［粘着層付き通気フィルタ］
図１、図２に示したように、本発明の粘着層付き通気フィルタ１０は、例えば、ＰＴＦＥ多孔質膜１とその外周部表面に粘着層２を備えたものとすることができる。粘着層２は、多孔質膜の外周に沿って配置されたリング状とすることができる。粘着層２を機器筐体に押し付けることにより、機器筐体に粘着層付き通気フィルタ１０を貼り合わせる。該粘着層２の厚さは、通常、５〜１００μｍ、好ましくは１０〜５０μｍ程度であればよい。
【００２０】
［多孔質膜］
多孔質膜としては、例えば、ＰＴＦＥ多孔質膜、高密度ポリエチレン（ＨＤＰＥ）多孔質膜、ポリプロピレン（ＰＰ）多孔質膜、ポリフッ化ビニリデン（ＰＶＤＦ）多孔質膜、ポリエーテルスルホン（ＰＥＳ）多孔質膜、ナイロン（ＰＡ）多孔質膜等を使用することができるが、ＰＴＦＥ多孔質膜を用いることが好ましい。ＰＴＦＥ多孔質膜等の上記多孔質膜は、市販品を用いればよい。なお、ＰＴＦＥ多孔質膜の表面を撥油性のコーティング剤を用いて処理したものも好適に使用できる。ＰＴＦＥ多孔質膜の平均孔径は、０．００５〜１０μｍが好ましく、０．０１〜５μｍがより好ましく、０．１〜３μｍが特に好ましい。平均孔径が０．００５μｍ以上であれば、通気フィルタの通気性が低下するおそれがない。平均孔径が１０μｍ以下であれば、埃等、異物のリークが発生するおそれがない。また、多孔質膜の厚さは、５〜５０００μｍが好ましく、１０〜１０００μｍがより好ましく、１０〜５００μｍが特に好ましい。膜厚が５μｍ以上であれば、膜の強度が不足したり、通気筐体の内外の差圧により通気フィルタが変形するおそれがない。膜厚が５０００μｍ以下であれば、通気フィルタの通気性が低下するおそれがない。
【００２１】
［粘着層］
粘着層には、耐熱性、耐水性、耐油性等に優れ、さらに耐薬品性や耐溶媒性に優れた架橋パーフルオロポリエーテル粘着剤を使用する。このような粘着剤であれば、従来のアクリル系又はシリコーン系粘着剤より耐薬品性や耐溶媒性に優れており、通気フィルタの粘着層として好適である。
【００２２】
粘着層の形成は、本発明で用いるパーフルオロポリエーテル構造を有する化合物を含む組成物を適当な基板上にコーティングした後に加熱することにより行うか、あるいは貼り合わせ等により従来公知の方法により行われる。硬化は、通常６０〜１５０℃の温度で１〜３０分程度の加熱処理によって容易に行うことができる。
【００２３】
従って、粘着層に用いる架橋パーフルオロポリエーテル粘着剤としては、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      １００質量部、
（Ｂ）１分子中にケイ素原子に結合した水素原子を少なくとも２個有する有機ケイ素化合物      硬化有効量（架橋有効量）、及び
（Ｃ）ヒドロシリル化反応触媒      触媒量
を含有し、硬化・架橋して粘着層を形成する架橋性パーフルオロポリエーテル組成物であるのが好ましい。
【００２４】
また、上記において更に好ましくは、
（Ａ）１分子中に少なくとも２個のアルケニル基を有し、かつ主鎖中に−ＣａＦ２ａＯ−の繰り返し単位を含むパーフルオロポリエーテル構造を有する、直鎖状パーフルオロポリエーテル化合物（ａは１〜６の整数）      ４０〜８０質量部、
（Ｄ）１分子中に１個のアルケニル基を有し、かつ主鎖中にパーフルオロポリエーテル構造を有する、ポリフルオロモノアルケニル化合物      ２０〜６０質量部（但し、（Ａ），（Ｄ）成分の合計量を１００質量部とする）、
（Ｂ）１分子中にケイ素原子に結合した水素原子を少なくとも２個有する有機ケイ素化合物      硬化有効量（架橋有効量）、及び
（Ｃ）ヒドロシリル化反応触媒      触媒量
を含有し、硬化・架橋して粘着層を形成する架橋性パーフルオロポリエーテル組成物である。
【００２５】
＜（Ａ）成分＞
（Ａ）成分は、１分子中に少なくとも２個のアルケニル基を有し、かつ主鎖中にパーフルオロポリエーテル構造、好ましくは二価のパーフルオロアルキルエーテル構造を有するものである。
【００２６】
ここで、パーフルオロアルキルエーテル構造としては、−ＣａＦ２ａＯ−（式中、各単位のａは独立に１〜６の整数である。）の多数の繰り返し単位を含むもので、例えば下記一般式（２）で示されるもの等が挙げられる。
【化１】
2019122890.tif 000003
（式中、ｑは５０〜６００、好ましくは５０〜４００、より好ましくは５０〜２００の整数である。）
【００２７】
上記式（２）で示される繰り返し単位−ＣａＦ２ａＯ−としては、例えば下記の単位等が挙げられる。なお、上記パーフルオロアルキルエーテル構造は、これらの繰り返し単位の１種単独で構成されていてもよいし、２種以上の組み合わせであってもよい。
【化２】
2019122890.tif 000004
【００２８】
これらの中では、特に下記単位が好適である。
【化３】
2019122890.tif 000005
【００２９】
この（Ａ）成分の直鎖状パーフルオロポリエーテル化合物におけるアルケニル基としては、炭素数２〜８、特に炭素数２〜６で、かつ末端にＣＨ２＝ＣＨ−構造を有するものが好ましく、例えば、ビニル基、アリル基、プロペニル基、イソプロペニル基、ブテニル基、ヘキセニル基等の末端にＣＨ２＝ＣＨ−構造を有する基、特にビニル基、アリル基等が好ましい。このアルケニル基は、直鎖状パーフルオロポリエーテル化合物の主鎖の両端部に直接結合していてもよいし、二価の連結基、例えば、−ＣＨ２−、−ＣＨ２Ｏ−又は−Ｙ−ＮＲ−ＣＯ−（但し、Ｙは−ＣＨ２−又は下記構造式（Ｚ）で示される基であり、Ｒは水素原子、メチル基、フェニル基又はアリル基である。）等を介して結合していてもよい。アルケニル基は１分子中に少なくとも２個有する。
【化４】
2019122890.tif 000006
（ｏ，ｍ又はｐ位で示されるジメチルフェニルシリレン基）
【００３０】
（Ａ）成分としては、下記一般式（３）又は（４）で表されるポリフルオロジアルケニル化合物を挙げることができる。
【化５】
2019122890.tif 000007
（式中、Ｘは独立に−ＣＨ２−、−ＣＨ２Ｏ−、−ＣＨ２ＯＣＨ２−又は−Ｙ−ＮＲ１−ＣＯ−（但し、Ｙは−ＣＨ２−又は下記構造式（Ｚ）で示される基であり、Ｒ１は水素原子、メチル基、フェニル基又はアリル基である。）であり、Ｘ’は−ＣＨ２−、−ＯＣＨ２−、−ＣＨ２ＯＣＨ２−又は−ＣＯ−ＮＲ２−Ｙ’−（但し、Ｙ’は−ＣＨ２−又は下記構造式（Ｚ’）で示される基であり、Ｒ２は水素原子、メチル基、フェニル基又はアリル基である。）である。Ｒｆ２は二価のパーフルオロポリエーテル構造であり、上記式（２）、即ち（ＣａＦ２ａＯ）ｑで示されるものが好ましい。Ｑは炭素数１〜１５の二価の炭化水素基であり、エーテル結合を含んでいてもよく、具体的にはアルキレン基、エーテル結合を含んでいてもよいアルキレン基である。ｐは独立に０又は１である。）
【化６】
2019122890.tif 000008
（ｏ，ｍ又はｐ−ジメチルシリルフェニレン基）
【化７】
2019122890.tif 000009
（ｏ，ｍ又はｐ−ジメチルシリルフェニレン基）
【００３１】
このような（Ａ）成分の直鎖状パーフルオロポリエーテル化合物としては、特に下記一般式（１）で示されるものが好適である。
【化８】
2019122890.tif 000010
（式中、Ｘ、Ｘ’及びｐは前記と同じであり、ｒは２〜６の整数、ｍ、ｎはそれぞれ０〜６００の整数であり、更にｍとｎの和が５０〜６００である。）
【００３２】
上記式（１）の直鎖状パーフルオロポリエーテル化合物は、ゲルパーミエーションクロマトグラフィー（ＧＰＣ）によるポリエチレン換算重量平均分子量が１０，０００〜１００，０００、特に１０，０００〜５０，０００であることが望ましい。分子量が１０，０００以上の場合は、ガソリンや各種溶剤に対する膨潤が大きくなるのを抑制することができる。特に、ガソリン対する膨潤が６％より低く抑えられるため、耐ガソリン性が要求される部材としての特性を満足することができる。また、分子量が１００，０００以下の場合は、粘度が高くなり過ぎず、作業性を損なわないため実用性がある。
【００３３】
一般式（１）で表される直鎖状パーフルオロポリエーテル化合物の具体例としては、下記式で表されるものが挙げられる。
【化９】
2019122890.tif 000011
【化１０】
2019122890.tif 000012
【化１１】
2019122890.tif 000013
（式中、ｍ及びｎはそれぞれ０〜６００、好ましくは０〜２００、ｍ＋ｎ＝５０〜６００、好ましくはｍ＋ｎ＝５０〜２００を満足する整数を示す。）
【００３４】
更に、本発明では、上記式（１）の直鎖状パーフルオロポリエーテル化合物を目的に応じた所望の重量平均分子量に調節するため、予め上記したような直鎖状パーフルオロポリエーテル化合物を分子内にＳｉＨ基を２個含有する有機ケイ素化合物と通常の方法及び条件でヒドロシリル化反応させ、鎖長延長した生成物を（Ａ）成分として使用することも可能である。
【００３５】
＜（Ｂ）成分＞
（Ｂ）成分は、（Ａ）成分の架橋剤、鎖長延長剤として作用するものである。この（Ｂ）成分は、１分子中にケイ素原子に結合した水素原子を少なくとも２個有する有機ケイ素化合物である。但し、（Ａ）成分又は後述する（Ｄ）成分やその他の成分との相溶性、分散性、硬化後の均一性等の観点から、１分子中に１個以上の一価のパーフルオロアルキル基、一価のパーフルオロオキシアルキル基、二価のパーフルオロアルキレン基又は二価のパーフルオロオキシアルキレン基を有しているものを使用することができる。
【００３６】
かかる（Ｂ）成分としては、特許第２９９０６４６号公報及び特開２０００−２４８１６６号公報記載の公知の有機ケイ素化合物が挙げられるが、特に限定されるものではない。
このような有機ケイ素化合物としては、特に下記一般式（５）で示されるものが有用である。
【化１２】
2019122890.tif 000014
（式中、Ｒｆ３は一価のパーフルオロアルキル基又はパーフルオロオキシアルキル基（パーフルオロポリエーテル基）、Ｒ３は炭素数１〜２０の一価炭化水素基、Ｒ４は炭素数２〜２０の二価炭化水素基であり、エーテル結合、アミド結合、カルボニル結合、又はエステル結合を含んでもよい。ｋは２以上の整数、ｌは１〜６の整数、ｋ＋ｌ＝３〜１０の整数である。）
【００３７】
Ｒｆ３の一価のパーフルオロアルキル基又はパーフルオロオキシアルキル基としては、下記一般式で示される基を例示することができる。
【００３８】
一価のパーフルオロアルキル基：
【化１３】
2019122890.tif 000015
（但し、ｂは１〜２０、好ましくは２〜１０の整数である。）
【００３９】
一価のパーフルオロオキシアルキル基：
【化１４】
2019122890.tif 000016
（式中、ｎは２〜２００、好ましくは２〜１００の整数である。）
【００４０】
Ｒ３は炭素数１〜２０、特に炭素数１〜１２の一価炭化水素基であり、例えば、メチル基、エチル基、プロピル基、イソプロピル基、ブチル基、イソブチル基、ｔｅｒｔ−ブチル基、ペンチル基、ヘキシル基、オクチル基、デシル基等のアルキル基、シクロペンチル基、シクロヘキシル基、シクロヘプチル基等のシクロアルキル基、ビニル基、アリル基、プロペニル基、イソプロペニル基、ブテニル基、ヘキセニル基等のアルケニル基、フェニル基、トリル基、キシリル基、ナフチル基等のアリール基、ベンジル基、フェニルエチル基、フェニルプロピル基等のアラルキル基等が挙げられるが、脂肪族不飽和結合を有さないものが好ましい。
【００４１】
また、Ｒ４は炭素数２〜２０の二価炭化水素基であり、エーテル結合、アミド結合、カルボニル結合、又はエステル結合を含んでもよい二価の連結基である。かかる連結基としては、アルキレン基、アリーレン基やこれらの組み合わせでも、あるいはこれらにエーテル結合酸素原子（−Ｏ−）、アミド結合（−ＮＲＣＯ−）、カルボニル結合（−ＣＯ−）、エステル結合（−ＣＯＯ−）の１種又は２種以上を介在するものであってもよく、炭素数２〜１２のものが好ましく、下記の基等が挙げられる。なお、−ＮＲＣＯ−基におけるＲは水素原子、炭素数１〜４のアルキル基、又はフェニル基である。
【化１５】
2019122890.tif 000017
（但し、Ｐｈはフェニル基である。）
【００４２】
上記（Ｂ）成分の配合量は、（Ａ）成分及び配合される場合は後述の（Ｄ）成分を硬化する架橋有効量であり、特に本組成物中の上記（Ａ）成分及び（Ｄ）成分が有するアルケニル基の合計（（Ｄ）成分が配合されない場合は（Ａ）成分が有するアルケニル基）の１モルに対し、（Ｂ）成分のヒドロシリル基（Ｓｉ−Ｈ）が好ましくは０．２〜２モル、より好ましくは０．５〜１．５モルとなる量である。ヒドロシリル基（Ｓｉ−Ｈ）がアルケニル基の合計の１モルに対し０．２モル以上であれば、架橋度合が十分となり、確実に硬化物を得られる。また、２モル以下であれば、硬化時に発泡してしまうおそれがない。
【００４３】
＜（Ｃ）成分＞
本発明の（Ｃ）成分のヒドロシリル化反応触媒は、（Ａ）成分及び配合される場合は（Ｄ）成分中のアルケニル基と、（Ｂ）成分中のヒドロシリル基との付加反応を促進する触媒である。このヒドロシリル化反応触媒は、一般に貴金属の化合物であり、高価格であることから、比較的入手しやすい白金又は白金化合物がよく用いられる。
【００４４】
白金化合物としては、例えば塩化白金酸又は塩化白金酸とエチレン等のオレフィンとの錯体、アルコールやビニルシロキサンとの錯体、シリカ、アルミナ、カーボン等を担持した金属白金等を挙げることができる。白金化合物以外の白金族金属触媒として、ロジウム、ルテニウム、イリジウム、パラジウム系化合物も知られており、例えばＲｈＣｌ（ＰＰｈ３）３、ＲｈＣｌ（ＣＯ）（ＰＰｈ３）２、Ｒｕ３（ＣＯ）１２、ＩｒＣｌ（ＣＯ）（ＰＰｈ３）２、Ｐｄ（ＰＰｈ３）４等を例示することができる。
【００４５】
ヒドロシリル化反応触媒の配合量は、触媒量とすることができるが、通常（Ａ）、（Ｂ）及び配合される場合は（Ｄ）成分の合計量１００質量部に対して０．１〜１００ｐｐｍ（白金換算）の割合で配合することが好ましい。
【００４６】
＜（Ｄ）成分＞
（Ｄ）成分は、１分子中に１個のアルケニル基を有し、かつ主鎖中にパーフルオロポリエーテル構造を有する、ポリフルオロモノアルケニル化合物である。特に、下記式（６）のポリフルオロモノアルケニル化合物が好ましい。
【化１６】
2019122890.tif 000018
（式中、Ｘ’及びｐは上記と同じであり、Ｒｆ１は、下記一般式（７）で示されるパーフルオロポリエーテル構造である。）
【化１７】
2019122890.tif 000019
（式中、ｗは１〜５００、好ましくは２〜２００の整数で表される。）
【００４７】
上記一般式（６）で表されるポリフルオロモノアルケニル化合物の具体例としては、例えば、下記のものが挙げられる。
【化１８】
2019122890.tif 000020
（式中、ｍは１〜２００、特に２〜１００の整数である。）
【００４８】
上記式（６）のポリフルオロモノアルケニル化合物の配合量は、本発明で用いられる硬化性パーフルオロポリエーテルゲル組成物（架橋性パーフルオロポリエーテル組成物）において、本組成物中の上記（Ａ）成分の直鎖状パーフルオロポリエーテルジアルケニル化合物とこの（Ｄ）成分とが、（Ａ）成分４０〜８０質量部、（Ｄ）成分２０〜６０質量部の割合で、（Ａ）成分と（Ｄ）成分の合計量が１００質量部となるように選定される。
【００４９】
［その他の成分］
本発明で用いられる架橋性パーフルオロポリエーテル組成物においては、上記の（Ａ）〜（Ｄ）成分以外にも、各種配合剤を添加することは任意である。例えばヒドロシリル化反応触媒の制御剤として、例えば１−エチニル−１−ヒドロキシシクロヘキサン、３−メチル−１−ブチン−３−オール、３，５−ジメチル−１−ヘキシン−３−オール、３−メチル−１−ペンテン−３−オール、フェニルブチノール等のアセチレンアルコールや、３−メチル−３−ペンテン−１−イン、３，５−ジメチル−３−ヘキセン−１−イン等、あるいはポリメチルビニルシロキサン環式化合物、有機リン化合物等が挙げられ、その添加により硬化反応性と保存安定性を適度に保つことができる。
【００５０】
また、接着性を付与するためにエポキシ基、アルコキシ基等を含有する、公知の接着性付与剤を添加することもできる。これらの配合成分の使用量は特に限定されず、任意である。
【実施例】
【００５１】
以下、実施例及び比較例を用いて本発明を具体的に説明するが、本発明はこれらに限定されるものではない。
【００５２】
ＰＴＦＥ多孔質膜として、住友電気工業株式会社製「ＦＬＵＯＲＯＰＯＲＥ（登録商標）ＦＰ−０４５」（厚さ０．０８ｍｍ；平均孔径０．４５μｍ）を用いた。
【００５３】
［実施例］
下記原料を使用し、表１に示す、実施例１〜５のパーフルオロポリエーテル粘着組成物を調製した。
【００５４】
原料
（Ａ）パーフルオロポリエーテル１
【化１９】
2019122890.tif 000021
（Ｄ）パーフルオロポリエーテル２
【化２０】
2019122890.tif 000022
（Ｂ）ハイドロシロキサン１
【化２１】
2019122890.tif 000023
（Ｃ）白金−ジビニルテトラメチルジシロキサン錯体／エタノール溶液（白金含有量３．０％）
（Ｅ）硬化制御剤  エチニルシクロヘキサノール／５０％トルエン溶液
【００５５】
［比較例］
パーフルオロポリエーテル粘着組成物の代わりに下記原料（Ｆ）を組成物として用いた。
【００５６】
（Ｆ）ＫＲ−３７００（信越化学工業株式会社製商品名）ジメチルシリコーンをベースとした付加硬化型シリコーン粘着剤
【００５７】
粘着力測定
実施例及び比較例の組成物を、ＰＴＦＥ多孔質膜に粘着層の厚みが３０μｍとなるようにアプリケータを用いて塗工した後、１３０℃、５分間の条件で加熱して架橋させ、粘着テープ（ＰＴＦＥ多孔質膜に粘着層を形成したもの）を作製した。なお、本実施例及び比較例では、粘着層の耐久性を調べる目的のため、ＰＴＦＥ多孔質膜の全面に粘着層を形成した。この粘着テープを研磨したステンレス板に貼りつけ、重さ２ｋｇのゴム層で被覆されたローラーを、該テープ基材上で１往復させることにより該テープを圧着した。室温で２０時間放置した後、２５℃において、引っ張り試験機を用いて３００ｍｍ／分の引張り速度で１８０°の角度でテープをステンレス板から引き剥がすのに要する力（Ｎ／２５ｍｍ）を測定した。
【００５８】
耐溶剤性試験
上記と同様の手順で作製した粘着テープを研磨したステンレス板に貼りつけ、重さ２ｋｇのゴム層で被覆されたローラーを、該テープ基材上で１往復させることにより該テープを圧着した。室温で２０時間放置した後、このステンレス板を下記の液体にそれぞれ下記の条件で浸漬した後、上記と同様の方法で粘着力を測定した。
Ｆｕｅｌ  Ｃオイル（イソオクタンとトルエンの質量比１：１混合液）；２５℃で７日間、
ＡＴＦ（オートマチックトランスミッション）潤滑油：１２０℃で７日間。
【００５９】
【表１】
2019122890.tif 000024
【００６０】
実施例１〜５では、本発明の粘着層付き通気フィルタに用いられる架橋性パーフルオロポリエーテル組成物を粘着剤として用いたため、Ｆｕｅｌ  Ｃオイル及びＡＴＦに浸漬した後の粘着力は初期とほぼ同程度の値を示した。
【００６１】
一方、比較例では、本発明の粘着層付き通気フィルタに用いられる架橋性パーフルオロポリエーテル組成物ではなく、従来型の粘着剤を用いた。この場合、Ｆｕｅｌ  Ｃオイル及びＡＴＦに浸漬した後には剥離が見られたことから、粘着力は、初期よりも大きく低下していることが分かった。
【００６２】
以上の結果、本発明の粘着層付き通気フィルタであれば、燃料油や潤滑油等の有機液体、洗浄液等の接触する用途において、粘着層の耐久性を向上させることによって、粘着層が劣化せず、初期の粘着力を維持できることが明らかになった。
【００６３】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００６４】
１…ＰＴＦＥ多孔質膜、  ２…粘着層、  １０…粘着層付き通気フィルタ。
【図１】
2019122890.tif 000025
【図２】
2019122890.tif 000026